СПОСОБ ДУГОВОЙ СВАРКИ СТАЛЬНОГО МАТЕРИАЛА ПОД ФЛЮСОМ С ПРИМЕНЕНИЕМ МНОЖЕСТВА ЭЛЕКТРОДОВ

2
2
1. Способ дуговой сварки стали под флюсом с применением множества электродов, в котором сталь подвергается сварке под флюсом с применением множества электродов, а именно, трех и более электродов, в которой источник питания постоянного тока используется для подачи тока к первому электроду, плотность тока первого электрода составляет 250 А/мм и более, плотность тока второго электрода составляет 150 А/мм и более, одно из расстояний между электродами на поверхности стали составляет 23 мм и более, и оставшиеся расстояния между электродами составляют 20 мм и менее.
2. Способ дуговой сварки стали под флюсом с применением множества электродов по п.1, в котором сварка первым электродом выполняется при диаметре проволоки 3,2 мм и менее.
1
2
3. Способ дуговой сварки стального листа под флюсом с применением множества электродов по п.1 или 2, в котором расстояние между центрами проволоки первого электрода и третьего электрода на поверхности стали составляет 40-60 мм, и отношение токов первого электрода (I) и второго электрода (I) удовлетворяет следующему неравенству:
2
1
I/I≥0,5
1
2
где I - ток (А) первого электрода и I - ток (А) второго электрода.
4. Способ дуговой сварки стали под флюсом с применением множества электродов по п.1 или 2, в котором для сварки по способу сварки под флюсом с применением множества электродов используются четыре электрода, и расстояние между центрами проволоки третьего электрода и четвертого электрода на поверхности стали составляет 20 мм и менее.
5. Способ дуговой сварки стали под флюсом с применением множества электродов по п.3, в котором для сварки по способу сварки под флюсом с применением множества электродов используются четыре электрода, и расстояние между центрами проволоки третьего электрода и четвертого электрода на поверхности стали составляет 20 мм и менее.
6. Способ дуговой сварки стали под флюсом с применением множества электродов по любому из пп.1, 2 или 5, в котором каждая внутренняя и наружная поверхность стали подвергается однослойной сварке посредством сварки под флюсом с применением множества электродов.
7. Способ дуговой сварки стали под флюсом с применением множества электродов по п.3, в котором каждая внутренняя и наружная поверхность стали подвергается однослойной сварке посредством сварки под флюсом с применением множества электродов.
8. Способ дуговой сварки стали под флюсом с применением множества электродов по п.4, в котором каждая внутренняя и наружная поверхность стали подвергается однослойной сварке посредством сварки под флюсом с применением множества электродов.
9. Способ дуговой сварки стали под флюсом с применением множества электродов, в котором ток первого электрода составляет 1000 А и более, и ток второго электрода составляет 600 А и более.
10. Способ дуговой сварки стали под флюсом с применением множества электродов по п.9, в котором сварка первым электродом выполняется при диаметре проволоки 3,2 мм и менее.
1
2
11. Способ дуговой сварки стального листа под флюсом с применением множества электродов по п.9 или 10, в котором расстояние меду центрами проволоки первого электрода и третьего электрода на поверхности стали составляет 40-60 мм, и отношение токов первого электрода (I) и второго электрода (I) удовлетворяет следующему неравенству:
2
1
I/I≥0,5,
1
2
где I - ток (А) первого электрода и I - ток (А) второго электрода.
12. Способ дуговой сварки стали под флюсом с применением множества электродов по п.9 или 10, в котором для сварки по способу сварки под флюсом с применением множества электродов используются четыре электрода, и расстояние между центрами проволоки третьего электрода и четвертого электрода на поверхности стали составляет 20 мм и менее.
13. Способ дуговой сварки стали под флюсом с применением множества электродов по п.11, в котором для сварки по способу сварки под флюсом с применением множества электродов используются четыре электрода, и расстояние между центрами проволоки третьего электрода и четвертого электрода на поверхности стали составляет 20 мм и менее.
14. Способ дуговой сварки стали под флюсом с применением множества электродов по любому из пп.9, 10 или 13, в котором каждая внутренняя и наружная поверхность стали подвергается однослойной сварке посредством сварки под флюсом с применением множества электродов.
15. Способ дуговой сварки стали под флюсом с применением множества электродов по п.11, в котором каждая внутренняя и наружная поверхность стали подвергается однослойной сварке посредством сварки под флюсом с применением множества электродов.
16. Способ дуговой сварки стали под флюсом с применением множества электродов по п.12, в котором каждая внутренняя и наружная поверхность стали подвергается однослойной сварке посредством сварки под флюсом с применением множества электродов.
1
2
2
2
17. Способ дуговой сварки стального листа под флюсом с применением множества электродов, а именно, трех и более электродов, в котором расстояние между центрами проволоки первого электрода и третьего электрода на поверхности стали составляет 40-60 мм, отношение токов первого электрода (I) и второго электрода (I) удовлетворяет следующему ниже неравенству, плотность тока первого электрода составляет 250 А/мм и более, и плотность тока второго электрода составляет 150 А/мм и более:
2
1
I/I≥0,5,
1
2
где I - ток (А) первого электрода, и I - ток (А) второго электрода.
18. Способ дуговой сварки стального листа под флюсом с применением множества электродов по п.17, в котором для сварки по способу сварки под флюсом с применением множества электродов используются четыре электрода, и расстояние между центрами проволоки третьего электрода и четвертого электрода на поверхности стали составляет 20 мм и менее.